(57)【要約】【課題】生分解性を有する高分子量脂肪族ポリエステルカーボネートとその製造方法を提供する。【解決手段】エステル交換触媒の存在下に脂肪族ヒドロキシカルボン酸化合物から誘導される両末端にＯＨ基を有する脂肪族ポリエステルオリゴマーと炭酸ジエステルとを反応させて得られる脂肪族ポリエステルカーボネートの製造方法。【特許請求の範囲】
【請求項１】
エステル交換触媒の存在下に脂肪族ヒドロキシカルボン酸化合物から誘導される両末端にＯＨ基を有する脂肪族ポリエステルオリゴマーと炭酸ジエステルとを反応させて得られる脂肪族ポリエステルカーボネートの製造方法。
【請求項２】
脂肪族ヒドロキシカルボン酸化合物がグリコール酸および／または乳酸である請求項１記載の脂肪族ポリエステルカーボネートの製造方法。
【請求項３】
請求項１及び２記載の脂肪族ポリエステルカーボネートからなる成形体。
【発明の詳細な説明】
【０００１】
【発明の属する技術分野】
本発明は、生分解性を有する高分子量脂肪族ポリエステルカーボネートとその製造方法に関する。詳しくは、優れた柔軟性、透明性、成形加工時の熱安定性を持ち、フィルム、シート、繊維、各種容器、各種部品等の成形に適した生分解性を有する高分子量脂肪族ポリエステルカーボネートおよびその製造方法に関する。
【０００２】
【従来の技術】
従来、成形材料としてポリエチレン、ポリプロピレン、ポリエチレンテレフタレート、ナイロン等プラスチックス材料が大量に使用され消費されてきた。これらのプラスチックス材料の一部はリサイクルされる物もあるが、一般に回収された後、消却処理や土中埋設処理等の処理を受ける。しかし回収に多大な労力及び費用を要するため、あるいは回収が困難なため回収されずに放置される場合がある。
【０００３】
近年、これらの環境問題に対して、自然環境の中で分解する高分子素材の開発が要望されるようになり、その中でも特に微生物によって分解されるプラスチックは、環境適合性材料や新しいタイプの機能性材料として大きな期待が寄せられており脂肪族ポリエステルなどの自然分解性樹脂による研究が活発に行われている。その一例としてポリ乳酸がある。
【０００４】
ポリ乳酸は透明性を有する熱可塑性樹脂であるが、物性面では伸び、柔軟性が低いという欠点を有している。さらに、環境中での生分解速度も遅く、また、加水分解に対しては不安定でありその改良が望まれていた。
【０００５】
ポリ乳酸の製造方法は、乳酸を直接脱水縮合して高分子量体を得る方法と（特許文献１、２参照）、乳酸の無水環状二量体を合成し、精製の後開環重合によって高分子量体を得る方法がある（特許文献３参照）。乳酸を直接重合する方法では高分子量体を得るには長時間を必要とする。また、無水環状二量体を開環重合する方法では乳酸から無水環状二量体を合成し、無水環状二量体を精製、続いて開環重合を行う等作業が煩雑となる。更に、高分子量体を得るには無水環状二量体の精製を十分に行う必要がある。
【０００６】
また、ポリグリコール酸の製造法がある（特許文献４参照）。ここで示されているポリグリコール酸の製造方法では、高分子量体を得るために固相重合を行っており反応時間は長時間を必要とする。
【０００７】
このようにポリヒドロキシカルボン酸は融点が高いが硬くて、脆いという性質を持つため柔軟性を付与する事が求められていた。また、高分子量のポリヒドロキシカルボン酸を得るためには作業が煩雑となる、反応時間が長い等の問題点が存在していた。
【０００８】
一方、１，４ブタンジオール及びコハク酸を主成分とする脂肪族ポリエステルカーボネート（ＰＥＣ）は、カーボネート結合を導入する事でポリエチレン類似の物性を有する成形性・生分解性の良好なポリマーである事を本発明者らは見いだした。しかしポリ乳酸に比べ融点が６０〜１１０℃と低く、ガラス転移温度も室温以下で結晶性も高い為不透明であり、剛性も低いという欠点を持っていた。
【０００９】
【特許文献１】
特開平０７−３３８６１号公報
【特許文献２】
特開平０７−２９８４号公報
【特許文献３】
特公昭５６−１４６８８号公報
【特許文献４】
特開平１１−１１６６６６号公報
【００１０】
【発明が解決しようとする課題】
柔軟性、透明性、生分解性に優れた脂肪族ポリエステルカーボネートの提供、およびその高分子量脂肪族ポリエステルカーボネートを容易に製造する方法を提供する。
【００１１】
【課題を解決するための手段】
本発明者らは前記課題を解決すべく鋭意検討した結果、エステル交換触媒の存在下に脂肪族ヒドロキシカルボン酸化合物から誘導される両末端にＯＨ基を有する脂肪族ポリエステルオリゴマーと炭酸ジエステルとを反応させることによって上記目的を達成しうることを見出し、本発明を完成するに至った。
【００１２】
【発明の実施の形態】
本発明における脂肪族ポリエステルカーボネートとは、ヒドロキシカルボン酸化合物を反応させて得られる数平均分子量５０，０００以下の脂肪族ポリエステルオリゴマーと、炭酸ジエステルとを反応させて得られるカーボネート単位含有量が少なくとも０．１モル％以上であり、重量平均分子量が少なくとも１００，０００で、融点が７０〜２３０℃であることを特徴とする。
【００１３】
本発明による脂肪族ポリエステルカーボネートの製造法は、ヒドロキシカルボン酸化合物から脂肪族ポリエステルオリゴマーを得る第１工程、および脂肪族ポリエステルオリゴマーと炭酸ジエステルを反応させ脂肪族ポリエステルカーボネートを得る第２工程より構成される。
【００１４】
第１工程は、公知のヒドロキシカルボン酸化合物の直接脱水縮重合やヒドロキシカルボン酸化合物の無水環状二量体の開環重合によって脂肪族ポリエステルオリゴマーを製造する工程である。
【００１５】
脂肪族ポリエステルオリゴマーの合成例としては、直接脱水縮重合法では脂肪族ポリエステルオリゴマーを得た後、ジヒドロキシ化合物との反応によって両末端をＯＨ末端とする。また、無水環状二量体の開環重合法では、開始剤として用いられるヒドロキシ化合物にジヒドロキシ化合物を用いることによって両末端がＯＨ基となる脂肪族ポリエステルオリゴマーの合成も可能である。両末端がＯＨ基となった脂肪族ポリエステルオリゴマーの分子量としては、数平均分子量で５００〜５０，０００の範囲が好ましい。
【００１６】
第２工程は、第１工程で得られた脂肪族ポリエステルオリゴマーと炭酸ジエステルを反応させて高分子量体とする工程であり、触媒の存在下、通常１５０〜２５０℃で行われ、反応に伴って副成するヒドロキシ化合物が除去される。炭酸ジエステルの沸点によっては反応初期には加圧とする。減圧度を調節して最終的には１３３Ｐａ以下の減圧とする事が良い。
【００１７】
脂肪族ポリエステルカーボネート中のカーボネート単位含有量は、脂肪族ポリエステルオリゴマーの末端水酸基量を制御することにより所望の割合とすることができる。カーボネート単位含有量が多すぎると、得られる脂肪族ポリエステルカーボネートの融点が低くなり、実用的耐熱性を有するポリマーが得られない。一方、カーボネート単位含有量が多くなると微生物による分解性が高くなる。従って、カーボネート単位含有量は、適度の生分解性を有し、かつ実用的な耐熱性を実現し得る量とすることが好ましく、本発明においては脂肪族ポリエステルカーボネート中のカーボネート単位含有量を少なくとも０．１モル％以上、通常０．２〜１５モル％とすることが好ましい。
【００１８】
本発明の脂肪族ポリエステルカーボネートの製造に用いられるヒドロキシカルボン酸化合物としては、乳酸、グリコール酸、β−ヒドロキシ酪酸、ヒドロキシピバリン酸、ヒドロキシ吉草酸等が例示され、これらはエステル、環状エステル等の誘導体でも使用できる。これらのヒドロキシカルボン酸化合物は、それぞれ単独であるいは混合物として用いることができ所望の組合せが可能である。
【００１９】
本発明の脂肪族ポリエステルカーボネートの製造に用いられる炭酸ジエステルの具体的な例としては、ジフェニルカーボネート、ジトリールカーボネート、ビス（クロロフェニル）カーボネート、ｍ−クレジルカーボネートなどのジアリールカーボネートを、また、ジメチルカーボネート、ジエチルカーボネート、ジイソプロピルカーボネート、ジブチルカーボネート、ジアミルカーボネート、ジオクチルカーボネート等の脂肪族カーボネート化合物を挙げることができるがこれらに限定されるものではない。また、フェノール、アルコール類の様なヒドロキシ化合物から誘導される、同種、又は異種のヒドロキシ化合物からなるカーボネート化合物や環状カーボネート化合物も使用できる。
【００２０】
第２工程において炭酸ジエステルを添加する際、１，４−ブタンジオール、エチレングリコール、ポリエチレングリコール、脂肪族２塩基酸と脂肪族ジヒドロキシ化合物とから作られるポリエステルオリゴマー等のジヒドロキシ化合物を添加することによりブロック共重合化が可能である。
【００２１】
脂肪族ポリエステルカーボネート樹脂の分子量はスチレン換算のＧＰＣによる重量平均分子量で１００，０００以上が望ましい。１００，０００以下では所望の強度が達成されない。
【００２２】
本発明で使用する触媒としては錫、チタン、ゲルマニウム、亜鉛、鉛、コバルト、イットリウム、ランタン、マグネシウム、インジウム、ジルコニウム、マンガン、アンチモン、カリウム等の金属及びその誘導体があげられる。触媒として好ましい誘導体の形態としては、脂肪酸塩類、水酸化物、アルコラート、フェノラート、アセチルアセトナート、ベンゾイルアセトナート、ハロゲン化物、炭酸塩、硫酸塩、硝酸塩、酸化物等種々あげられる。
【００２３】
本発明における触媒の添加量としては、通常、原料混合物１００重量部に対して、５×１０−５〜１重量部、好ましくは１×１０−４〜２×１０−２重量部が使用される。触媒が多くなると解重合が進みやすくなり、また得られる重合体の着色などが起き易くなる。一方触媒が少ない場合は、反応が進みにくくなる。
【００２４】
本発明の脂肪族ポリエステルカーボネートには滑剤、紫外線吸収剤、酸化防止剤、安定剤、顔料、着色剤、各種フィラー、静電気防止剤、離型剤、可塑剤、香料、抗菌剤、等の各種添加剤、及び熱可塑性樹脂、木粉、でんぷん等を必要に応じて加え改質することができる。これらの添加剤等は、脂肪族ポリエステルカーボネートが有する物性を大きく損なわれない範囲で、単独又は二種以上を任意の割合で重合反応前後に添加できる。
【００２５】
本発明の成型品は、本発明の脂肪族ポリエステルカーボネートを用いて成形された物品であり、具体的な成型形態、成型方法としては、射出成型品、押し出し成型品、インフレーション成型品、真空圧空成型品、ブロー成型品、繊維、マルチフィラメント、モノフィラメント、ロープ、網、織物、編み物、不織布、フィルム、シート、ラミネート、容器、発泡体、各種部品その他の成型品が例示されるがそれらに限定されるものではない。また接着剤、エマルジョン等の使用法も可能である。
【００２６】
【実施例】
以下に実施例を挙げ、本発明をより具体的に説明する。重合体の重量平均分子量（Ｍｗ）、数平均分子量（Ｍｎ）はＧＰＣ分析（昭和電工（株）製ＧＰＣ  Ｓｙｓｔｅｍ−２１Ｈ）によるポリスチレン換算値である。カーボネート単位含有量はＮＭＲ（日本電子（株）製ＮＭＲ  ＥＸー２７０）を使用し、１３ＣＮＭＲによりジカルボン酸エステル単位およびカーボネート単位の合計に対するカーボネート単位の割合（モル％）として測定した。融点は、ＤＳＣ（パーキンエルマー社製ＤＳＣ  Ｐｙｒｉｓ−１）を用いて測定した。柔軟性については引張試験（ＪＩＳ−Ｋ７１２７に準じた）による引張伸び％測定により求めた。透明性についてはＪＩＳ−Ｋ７１０５に準じたヘイズ測定によって求めた。生分解性試験については、３０℃、９０％ＲＨの条件で、厚さ１００ミクロンのフィルムを２０×５０ｍｍに切り出し土壌埋設試験を行い、３ヶ月後の重量減少率（％）を測定した。
【００２７】
（合成例１）
Ｌ−乳酸  １４４ｇ（１．６０ｍｏｌ）、塩化第一スズ２水和物  １．２４ｇ、ジフェニルエーテル  ３００ｇを撹拌機、留出器を備えた四つ口フラスコに仕込み、系内を１３．３ｋＰａに減圧し１時間かけて室温から１３０℃に昇温した。続いて１３０℃／６．７ｋＰａ５０ｍｍＨｇで３時間、１３０℃／４ｋＰａで３時間系外に水を留出させながら加熱撹拌した。次に１４０℃／２．７ｋＰａで８時間共沸脱水を行いジフェニルエーテルと共沸する水分を除去した。反応終了後、この反応溶液にクロロホルム２９０ｇを加えた後メタノール２０００ｍｌ中に排出し、析出した結晶を吸引ろ過し、メタノール、ヘキサンにて洗浄した。続けて４０℃で６時間減圧乾燥した。これによって７３ｇの白色粉体を得た。得られたポリエステルオリゴマー（Ａ１）はＧＰＣによって分子量を確認したところＭｗ＝７０００（Ｍｎ＝４０００）であった。
【００２８】
次にＡ１の片末端のＣＯＯＨをＯＨ化するため、１，４−ブタンジオールとの反応を行った。Ａ１を６０．０ｇ、１，４−ブタンジオール３．６８ｇ、ジルコニウムアセチルアセトナート１．５ｍｇを撹拌機、留出器を備えた四つ口フラスコに仕込み１８５℃にて系内を窒素雰囲気下１時間加熱撹拌した。次に１８５℃／２０ｋＰａで１時間、１８５℃／１３ｋＰａで１時間、１８５℃／５．３ｋＰａ〜２６６Ｐａで１５分間、１８５℃／２６６Ｐａで２５分間反応を続けた。これによって薄い黄色透明な固体を得た。得られたポリエステルオリゴマー（Ｂ１）はＧＰＣによって分子量を確認したところＭｗ＝３３００（Ｍｎ＝２１００）であった。
【００２９】
（合成例２）
Ｌ−ラクチド  １２５．１ｇ（０．８７ｍｏｌ）、１，４−ブタンジオール０．４３ｇ（４．７７ｍｍｏｌ）、オクチル酸第一スズ１２．５ｍｇを撹拌機、留出器を備えた四つ口フラスコに仕込み、系内を窒素雰囲気として１８５℃の油浴につけて３０分間反応を行った。反応器を油浴から外し、反応液が十分に冷えるまで放冷した。次にクロロホルム３５５ｇを加え撹拌して均一な溶液（無色透明）とした。この溶液を撹拌しているメタノール２０００ｍｌに徐々に加え、ポリエステルオリゴマーを沈殿させた。次に吸引ろ過によって沈殿物を得た。沈殿物はメタノール、ヘキサンにて洗浄後４０℃で１０時間減圧乾燥し７８ｇの白色粉末を得た。得られたポリエステルオリゴマー（Ｂ２）はＧＰＣ分析の結果Ｍｗ＝２９０００（Ｍｎ＝２３０００）であった。
【００３０】
実施例１
Ｂ１を２５ｇ、ジフェニルカーボネート  ５．３３ｇ、オルトチタン酸テトラ−ｎ−ブチル四量体  ４ｍｇを撹拌機、留出器を備えた四つ口フラスコに仕込み、１８５℃／８ｋＰａで３時間、１８５℃／２ｋＰａで２時間、１８５℃／２６６Ｐａで４時間加熱撹拌した。この反応によって薄く黄色透明な脂肪族ポリエステルカーボネートを得た。この脂肪族ポリエステルカーボネートはＧＰＣ分析の結果、Ｍｗ＝１９０，０００であった。またＮＭＲ分析の結果、ポリカーボネート成分として５．０モル％のカーボネート単位を有していた。次に１００μｍ厚のプレスフィルムを作成し柔軟性、透明性、融点、生分解性を調べた。結果は表１に示す。
【００３１】
実施例２
Ｂ２を２５ｇ、ジフェニルカーボネート  ０．３ｇ、オルトチタン酸テトラ−ｎ−ブチル四量体  ４ｍｇを撹拌機、留出器を備えた四つ口フラスコに仕込み、１８５℃／８ｋＰａで３時間、１８５℃／２ｋＰａで２時間、１８５℃／２６６Ｐａで４時間加熱撹拌した。この反応によって薄く黄色透明な脂肪族ポリエステルカーボネートを得た。この脂肪族ポリエステルカーボネートはＧＰＣ分析の結果、Ｍｗ＝２００，０００であった。またＮＭＲ分析の結果、ポリカーボネート成分として０．５モル％のカーボネート単位を有していた。次に１００μｍ厚のプレスフィルムを作成し各種物性を測定した。結果は表１に示す。
【００３２】
比較例１
ポリ乳酸として、島津製作所製  ラクティー  ＃９０００（Ｍｗ＝２２００００）を使用し、柔軟性、透明性、融点、生分解性を調べた。結果を表１に示す。
【００３３】
【表１】
2004346168.tif 000002
引張試験  引張速度：１０ｍｍ／分
【００３４】
【発明の効果】
本発明により、柔軟性、透明性、成形性、耐熱性に優れた生分解性の高分子量脂肪族ポリエステルカーボネートが容易に得られる。